(57)【要約】【課題】配向膜表面の耐湿性を向上させ、配向不良、配向むらの発生を抑制して、高い表示品質を得ることができるようにする。【解決手段】互いに対向する一対の基板１０，２０の対向面に形成されている無機配向膜１６，２２の表面に疎水性処理被膜２４，２５を形成し、この疎水性処理被膜２４，２５にて無機配向膜１６，２２の表面の耐湿性を向上させる。【選択図】図２
2008083325.tif 000002
【特許請求の範囲】
【請求項１】
互いに対向する一対の基板がシール材を介して貼り合わされ、該両基板の対向面に配向膜が形成されていると共に、該両基板と該シール材とで囲まれた領域に電気光学物質が保持されている電気光学装置において、
前記両基板の内の少なくとも一方の基板に形成されている前記配向膜の表面に疎水性処理が施されている
ことを特徴とする電気光学装置。
【請求項２】
前記疎水性処理は、前記配向膜の全面に施されている
ことを特徴とする請求項１記載の電気光学装置。
【請求項３】
前記疎水性処理は、前記シール材に接合される前記配向膜の領域に施されている
ことを特徴とする請求項１記載の電気光学装置。
【請求項４】
前記疎水性処理は、前記シール材の外周縁に接合される前記配向膜の領域に施されている
ことを特徴とする請求項１記載の電気光学装置。
【請求項５】
前記疎水性処理は、疎水性を有する表面処理剤を用いて行われる
ことを特徴とする請求項１〜４の何れか１項に記載の電気光学装置。
【請求項６】
前記疎水性を有する表面処理剤はシランカップリング剤である
ことを特徴とする請求項５記載の電気光学装置。
【請求項７】
互いに対向する一対の基板の対向面に配向膜を形成した後、該両基板をシール材を介して貼り合わせて、該両基板と該シール材とで囲まれた領域に電気光学物質を保持する電気光学装置の製造方法において、
前記両基板の内の少なくとも一方の基板に形成されている前記配向膜の表面に疎水性を有する表面処理剤を付着させる付着工程と、
付着された前記表面処理剤を乾燥させて前記配向膜の表面に疎水性処理被膜を形成する被膜形成工程と
を備えることを特徴とする電気光学装置の製造方法。
【請求項８】
前記疎水性処理被膜は、前記配向膜の全面に形成される
ことを特徴とする請求項７記載の電気光学装置の製造方法。
【請求項９】
前記疎水性処理被膜は、前記シール材に接合される前記配向膜の領域に形成される
ことを特徴とする請求項７記載の電気光学装置の製造方法。
【請求項１０】
前記疎水性処理被膜は、前記シール材の外周縁に接合される前記配向膜の領域に形成されている
ことを特徴とする請求項７記載の電気光学装置の製造方法。
【請求項１１】
前記疎水性を有する表面処理剤は、シランカップリング剤である
ことを特徴とする請求項１０記載の電気光学装置の製造方法。
【請求項１２】
前記請求項１〜６の何れか１項に記載の電気光学装置を備えて構成されている
ことを特徴とする電子機器。
【発明の詳細な説明】
【技術分野】
【０００１】
本発明は、配向膜上に疎水性処理が施されている電気光学装置、電気光学装置の製造方法、及び電子機器に関する。
【背景技術】
【０００２】
従来、液晶装置を代表とする電気光学装置が、投射型表示装置のライトバルブや携帯電話等の表示装置として広く採用されている。液晶装置は、互いに対向する２枚の基板間に液晶を保持しており、又、両基板の対向面には液晶分子の配列を制御する配向膜が形成されている。
【０００３】
この配向膜として、ポリイミド等の有機膜をラビング処理した有機配向膜が多く採用されているが、この有機配向膜は配向力に優れる反面、熱や光に弱く、長期間の使用によって、その配向力が次第に低下してしまうという問題がある。そのため、最近では配向膜として、ＳｉＯｘ（酸化シリコン）等の無機材料からなる無機配向膜を採用し、この無機配向膜の形状効果によって液晶を配向させる技術が提案されている。この無機配向膜は、ポリイミド等からなる有機配向膜に比し、耐光性や耐溶剤性に優れている。
【０００４】
しかし、このような無機配向膜は、ポリイミド等からなる配向膜に比し、耐光性、耐熱性に優れているが、アンカリング力が弱いため、僅かな外乱の影響を受けても配向規制力が低下しやすい。
【０００５】
そのため、例えば特許文献１（特開２０００−４７２１１号公報）では、無機配向膜の表面を高級アルコールで処理することで、当該無機配向膜の表面と液晶との相互作用が変化するように改質させ、低駆動電圧に対応した低しきい値化を可能とする技術が開示されている。
【特許文献１】特開２０００−４７２１１号公報
【発明の開示】
【発明が解決しようとする課題】
【０００６】
しかし、無機配向膜の表面は吸湿し易く、上述した文献に開示されているように、無機配向膜の表面を改質しても、この表面に湿気が吸湿されてしまうと配向規制力が低下し、配向不良や配向むらが発生し、表示品質の低下を招いてしまう不都合がある。
【０００７】
本発明は、上記事情に鑑み、配向膜の表面の耐湿性を向上し、配向不良、配向むらの発生を抑制して、高い表示品質を得ることのできる電気光学装置、電気光学装置の製造方法、及び電子機器を提供することを目的とする。
【課題を解決するための手段】
【０００８】
上記目的を達成するため本発明による第１の電気光学装置は、互いに対向する一対の基板がシール材を介して貼り合わされ、該両基板の対向面に配向膜が形成されていると共に、該両基板と該シール材とで囲まれた領域に電気光学物質が保持されている電気光学装置において、前記両基板の内の少なくとも一方の基板に形成されている前記配向膜の表面に疎水性処理が施されていることを特徴とする。
【０００９】
このような構成では、互いに対向する一対の基板の内の少なくとも一方の基板に形成されている配向膜の表面に疎水性処理が施されているので、当該配向膜の表面の耐湿性が向上し、配向不良、配向むらの発生が抑制されて、高い表示品質を得ることができる。
【００１０】
第２の電気光学装置は、第１の電気光学装置において、前記疎水性処理は、前記配向膜の全面に施されていることを特徴とする。
【００１１】
このような構成では、アンカリングを向上させ、かつ疎水性を有するような表面処理を配向膜の全面に施すことにより、配向膜のアンカリング力が補強されると共に外部からの水分の浸入を防ぐことが出来る。そのため、より高い表示品質を得ることができる。
【００１２】
第３の電気光学装置は、第１の電気光学装置において、前記疎水性処理は、前記シール材に接合される前記配向膜の領域に施されていることを特徴とする。
【００１３】
このような構成では、疎水性を付与できる表面処理材料に特化して材料を選択することができ、又、疎水性処理を、シール材に接合される配向膜の領域に施したので、表示領域には疎水性処理が施されておらず、従って、配向膜に疎水性処理を施しても表示品質の悪化を招くことがない。
【００１４】
第４の電気光学装置は、第１の電気光学装置において、前記疎水性処理は、前記シール材の外周縁に接合される前記配向膜の領域に施されていることを特徴とする。
【００１５】
このような構成では、シール材の外周縁に接合される配向膜の領域に疎水性処理を施し、シール材の内周縁を配向膜に直接接着させるようにしたので、外部からの湿気の浸入は疎水性処理が施された外周縁により阻止することができる。更に、シール材と配向膜とが直接接着される部位には疎水性処理が施されていないので、密着性が向上し良好な接着性を得ることができる。
【００１６】
第５の電気光学装置は、第１〜第４の電気光学装置において、前記疎水性処理は、疎水性を有する表面処理剤を用いて行われることを特徴とする。
【００１７】
このような構成では、疎水性を有する表面処理剤を用いて疎水性処理を行うようにしたので、製造が容易となり良好な作業性を得ることができる。
【００１８】
第６の電気光学装置は、第５の電気光学装置において、前記疎水性を有する表面処理剤はシランカップリング剤であることを特徴とする。
【００１９】
このような構成では、表面処理剤をシランカップリング剤としたので、無機配向膜面を効率的に表面処理することが可能であり、良好な疎水性処理面を得ることが可能である。
【００２０】
本発明による第１の電気光学装置の製造方法は、互いに対向する一対の基板の対向面に配向膜を形成した後、該両基板を、シール材を介して貼り合わせて、該両基板と該シール材とで囲まれた領域に電気光学物質を保持する電気光学装置の製造方法において、前記両基板の内の少なくとも一方の基板に形成されている前記配向膜の表面に疎水性を有する表面処理剤を付着させる付着工程と、付着された前記表面処理剤を乾燥させて前記配向膜の表面に疎水性処理被膜を形成する被膜形成工程とを備えることを特徴とする。
【００２１】
このような構成では、互いに対向する一対の基板の内の少なくとも一方の基板に形成されている配向膜の表面に、疎水性を有する表面処理剤を付着させた後、この表面処理剤を乾燥させて疎水性処理被膜を形成するようにしたので、疎水性処理被膜を比較的容易に形成することができる。又、配向膜に疎水性処理被膜を形成することで、配向膜の表面の耐湿性が向上し、配向不良、配向むらの発生が抑制されて、高い表示品質を得ることができる。
【００２２】
第２の電気光学装置の製造方法は、第１の電気光学装置の製造方法において、前記疎水性処理被膜は、前記配向膜の全面に形成されることを特徴とする。
【００２３】
このような構成では、疎水性処理被膜を配向膜の全面に形成したので、配向膜のアンカリング力が補強されて、より高い表示品質を得ることができる。
【００２４】
第３の電気光学装置の製造方法は、第１の電気光学装置の製造方法において、前記疎水性処理被膜は、少なくとも前記シール材に接合される前記配向膜の領域に形成されることを特徴とする。
【００２５】
このような構成では、疎水性処理被膜を、シール材に接合される配向膜の領域に形成したので、表示領域には疎水性処理被膜が形成されておらず、従って、配向膜に疎水性処理を形成しても表示品質の悪化を招くことがない。
【００２６】
第４の電気光学装置の製造方法は、第１の電気光学装置の製造方法において、前記疎水性処理被膜は、前記シール材の外周縁に接合される前記配向膜の領域に形成されていることを特徴とする。
【００２７】
このような構成では、シール材の外周縁に接合される配向膜の領域に疎水性処理被膜を形成し、シール材の内周縁を配向膜に対して接着させるようにしたので、外部からの湿気の浸入は疎水性処理被膜が形成された外周縁により阻止することができる。更に、シール材と配向膜とが直接接着される部位には疎水性処理被膜が形成されていないので、密着性が向上し良好な接着性を得ることができる。
【００２８】
第５の電気光学装置の製造方法は、第４の電気光学装置の製造方法において、前記疎水性を有する表面処理剤は、シランカップリング剤であることを特徴とする。
【００２９】
このような構成では、表面処理剤をシランカップリング剤としたので、例えば無機配向膜面を効率的に表面処理することが可能であり、良好な疎水性処理面を得ることが可能である。
【００３０】
本発明による第１の電気光学装置は、第１〜第６の電気光学装置の何れか１つを備えて構成されていることを特徴とする。このような構成では、本発明による電子機器が第１〜第６の電気光学装置の何れか１つを備えているので、この電子機器に組み込まれている電気光学装置は、その配向膜の表面の耐湿性が向上し、配向不良、配向むらの発生が抑制されて、高い表示品質を得ることができる。
【発明を実施するための最良の形態】
【００３１】
以下、図面に基づいて本発明の一実施形態を説明する。
【００３２】
［第１実施形態］
図１、図２に本発明の第１実施形態を示す。図１は液晶装置をその上に形成された各構成要素と共に対向基板側から見た平面図、図２はＴＦＴ基板と対向基板とを貼り合わせて液晶を保持する組立工程終了後の液晶装置であって、図１のＨ−Ｈ'断面図である。
【００３３】
図１、図２には、電気光学装置の代表である液晶装置が示されている。この液晶装置は、ＴＦＴ基板１０と、これに対向配置される対向基板２０とを有している。ＴＦＴ基板１０の対向基板２０に対する対向面には、画像表示領域１０ａ、及びこの画像表示領域１０ａを囲むようにシール領域１０ｂが設けられている。
【００３４】
更に、このＴＦＴ基板１０上のシール領域１０ｂに沿ってシール材５２が配設されている。又、対向基板２０には、シール材５２が配置されたシール領域の内側に並行して画像表示領域１０ａを規定する遮光性の周辺遮光膜５３が設けられている。このシール材５２の一辺に、電気光学物質としての液晶５０をセル注入方式で注入するための液晶注入口１０８が形成されており、この液晶注入口１０８が、シール材５２と同一又は異なる材料からなる封止材１０９により閉塞されている。尚、液晶５０を注入する方式としては、セル注入方式以外に液晶滴下方式がある。この液晶滴下方式では、両基板１０，２０を貼り合わせる前に、液晶５０を予め滴下しておくので、シール材５２に液晶注入口１０８を形成する必要はない。
【００３５】
又、画像表示領域１０ａには、データ線及び走査線（図示せず）が縦横に交差するように配置されていると共に、これらの配線により囲まれる各領域にマトリクス状に複数形成された例えばＩＴＯ（Indium Tin Oxide）膜等の透明導電性薄膜からなる画素電極９ａと、この画素電極９ａを制御するためのＴＦＴ（図示せず）とが配置されている。このＴＦＴやこれらの電極等の上層には絶縁膜（図示せず）を介して無機配向膜１６が形成されている。又、画像表示領域の周辺に広がる周辺領域のうち、シール材５２が配置されたシール領域の外側部分には、データ線駆動回路１０１及び外部回路接続端子１０２がＴＦＴ基板１０の一辺に沿って設けられており、走査線駆動回路１０４が、この一辺に隣接する２辺に沿って設けられている。更に、ＴＦＴ基板１０の残る一辺には、画像表示領域１０ａの両側に設けられた走査線駆動回路１０４間を電気的に接続するための複数の配線１０５が設けられている。尚、走査線駆動回路１０４、及び配線１０５は、シール材５２の内側の周辺遮光膜５３に対向する位置に配設されている。
【００３６】
又、対向基板２０の４隅には、上下導通材１０６が設けられており、ＴＦＴ基板１０に設けられた上下導通端子１０７と対向基板２０に設けられた対向電極２１との間で電気的に導通されている。外部回路接続端子１０２には、図示しないフレキシブル配線基板（ＦＰＣ）が接続されており、このフレキシブル基板から外部回路接続端子１０２を介して供給される画像信号に基づいて画像表示領域１０ａに画像が表示される。
【００３７】
一方、ＴＦＴ基板１０に対向配置されている対向基板２０はシール材５２とほぼ同じ輪郭を有しており、このＴＦＴ基板１０と対向基板２０との間のシール材５２により囲まれた領域に液晶５０が封入されて保持されている。液晶５０は、画素電極９ａからの電界が印加されていない状態で無機配向膜１６，２２により所定の配向状態が設定される。又、シール材５２は、ＴＦＴ基板１０及び対向基板２０をそれらの周辺で貼り合わせるための、光硬化性樹脂や熱硬化性樹脂等からなる接着剤であり、この接着剤には、両基板１０，２０の間隔を一定に保持するためのスペーサが混入されている。
【００３８】
対向基板２０には、その全面に渡って、ＩＴＯ膜等の透明導電性薄膜からなる対向電極２１が設けられており、その上層（ＴＦＴ基板１０との対向面）に無機配向膜２２が形成されている。又、ＴＦＴ基板１０の画像表示領域１０ａ及びシール材５２が接着されるシール領域１０ｂには無機配向膜１６が形成され、これら領域以外の領域、具体的にはシール領域１０ｂより外側は無機配向膜１６が除去されている。
【００３９】
本実施形態で採用する無機配向膜１６，２２は、蒸着、スパッタ、塗布法などによって形成された無機化合物の膜である。無機化合物としてはＳｉＯ，ＳｉＯ2，ＭｇＦ，Ａ１２０３，ＴｉＯ2等がある。又、液晶５０の動作モードとしては傾斜垂直配向、ＴＮ(Twisted Nematic)型の水平配向等がある。
【００４０】
又、図２に示すように、両無機配向膜１６，２２の表面に疎水性処理が施されている。この疎水性処理は、具体的には、各無機配向膜１６，２２の表面に疎水性処理被膜２４，２５を形成することで実施される。すなわち、疎水性を有する表面処理剤（以下、「疎水性処理剤」と称する）を両無機配向膜１６，２２に付着させて、乾燥させることで、配向膜１６，２２の表面に疎水性処理被膜２４，２５を形成する。
【００４１】
本実施形態で採用する疎水性処理剤は、オクタデシルトリエトキシシラン(ODS)等のシランカップリング剤を主成分として構成されている。シランカップリング剤は無機材料と強固に結合するため、無機配向膜１６，２２に対する密着性が良い。又、無機材料からなる無機配向膜１６，２２の表面をシランカップリング剤で処理することで、この無機配向膜１６，２２の表面は有機基が配向し疎水性が高められる。従って、シランカップリング剤を用いた疎水性処理により無機配向膜１６，２２の表面の耐湿性が向上する。
【００４２】
次に、各基板１０，２０の無機配向膜１６，２２上に疎水性処理被膜２４，２５を形成するプロセスについて説明する。
【００４３】
表面処理工程は、ＴＦＴ基板１０、及び対向基板２０がそれぞれ多数配列されているＴＦＴ基板用大型基板と対向基板用大型基板の各製造プロセス（いわゆる前工程）において行われる。
【００４４】
すなわち、各大型基板に無機配向膜１６，２２を、斜方蒸着或いは指向性スパッタリング等により所定に形成した後、この無機配向膜１６，２２の表面に、シランカップリング剤を主成分とする疎水性処理剤を、周知のスピンコート方式、ディプコート方式、印刷方式、或いは吹き付け方式により表面に付着させる（付着工程）。
【００４５】
次いで、ＴＦＴ基板用大型基板と対向基板用大型基板とをそれぞれ所定加熱処理により乾燥させて、無機配向膜１６，２２上に、膜厚が数nm程度の疎水性処理被膜２４，２５を各々形成する（被膜形成工程）。
【００４６】
その後、両大型基板を貼り合わせ工程へ搬送し、ＴＦＴ基板１０と対向基板２０とをシール材５２を介して貼り合わせる。尚、この貼り合わせ工程は従来通りであるため、説明を省略する。
【００４７】
このように、本実施形態では、ＴＦＴ基板１０及び対向基板２０に形成されている無機配向膜１６，２２の表面に疎水性処理被膜２４，２５を形成したので、この無機配向膜１６，２２の表面の疎水性が向上し、耐湿性を向上させることができる。又、無機配向膜１６，２２の全面に疎水性処理被膜２４，２５を形成したので、無機配向膜１６，２２のアンカリング力が補強され、更に、外部からの水分の侵入を防止することもできる。その結果、配向不良、配向むらの発生が抑制されて、より高い表示品質を得ることができる。又、製造に際しては、無機配向膜１６，２２上に疎水性処理剤を付着させて乾燥させるだけであるため、製造が容易で作業性がよい。
【００４８】
［第２実施形態］
図３、図４に本発明の第２実施形態を示す。図３は液晶装置の分解斜視図、図４は図３のIV-IV断面図である。尚、第１実施形態と同一構成部分については同一の符号を付して説明を省略する。
【００４９】
上述した第１実施形態では、各基板１０，２０の無機配向膜１６，２２の全面に渡って疎水性処理被膜２４，２５を形成したが、本実施形態では、各無機配向膜１６，２２のシール材５２が接着される領域、具体的には、ＴＦＴ基板１０ではシール領域１０ｂ、対向基板２０では外周縁部にのみ疎水性処理被膜２４ａ，２５ａを形成するようにしたものである。湿気はシール材５２と無機配向膜１６，２２との接合面から、シール材５２の内側に浸入するため、当該接合面にのみ疎水性処理被膜２４ａ，２５ａを形成すれば、耐湿性を確保することができる。尚、疎水性処理被膜２４ａ，２５ａを形成する際に用いる疎水性処理剤は第１実施形態と同一のものである。
【００５０】
次に、各基板１０，２０の無機配向膜１６，２２上に疎水性処理被膜２４ａ，２５ａを形成するプロセスについて説明する。尚、この表面処理工程は、上述した第１実施形態と同様、ＴＦＴ基板用大型基板と対向基板用大型基板の各製造プロセス（いわゆる前工程）において行われる。
【００５１】
先ず、各大型基板に無機配向膜１６，２２を所定に形成する。次いで、ＴＦＴ基板用大型基板に配設されている各ＴＦＴ基板１０の無機配向膜１６が形成されている面のシール領域１０ｂに、シランカップリング剤を主成分とする疎水性処理剤を、周知のディスペンス方式、或いは印刷方式により付着させる。同様に、対向基板用大型基板に配設されている各対向基板２０の無機配向膜２２が形成されている面の外周縁、すなわち、シール材５２が接合される面に、シランカップリング剤を主成分とする疎水性処理剤を、周知のディスペンス方式、或いは印刷方式により付着させる（付着工程）。
【００５２】
次いで、ＴＦＴ基板用大型基板と対向基板用大型基板とをそれぞれ所定加熱処理により乾燥させて、疎水性処理剤による疎水性処理被膜２４ａ，２５ａを無機配向膜１６，２２上に形成する（被膜形成工程）。
【００５３】
その後、両大型基板を貼り合わせ工程へ搬送し、貼り合わせ工程において、ＴＦＴ基板１０と対向基板２０との疎水性処理被膜２４ａ，２５ｂが形成されている面上の一方に、接着剤から成るシール材５２を塗布し、このシール材５２を介してＴＦＴ基板１０と対向基板２０とを貼り合わせる。
【００５４】
ところで、疎水性処理被膜２４ａ，２５ｂの材料であるシランカップリング剤は有機化合物との相溶性が良好であるため、有機材料からなるシール材５２に対して疎水性処理被膜２４ａ，２５ｂを良好に密着させることができる。
【００５５】
このように、本実施形態では、外部の湿気が浸入するシール材５２と両基板１０，２０との接合面に疎水性処理被膜２４ａ，２５ａを形成したので、シール材５２との間の接合面における疎水性が確保され、画像表示領域１０ａ側への湿気の浸入を阻止することができる。その結果、無機配向膜１６，２２の耐湿性を向上させることができる。又、シール材５２の内側、すなわち、画像表示領域１０ａ側には疎水性処理被膜２４ａ，２５ｂが形成されていないので、表示品質の悪化を招くことがない。
【００５６】
更に、画像表示領域１０ａには疎水性処理被膜２４ａ，２５ｂを形成しないので、シール材５２との間で疎水性を付与できる表面処理剤に特化して材料を選択することができる。この場合、疎水性処理剤として用いるシランカップリング剤はシール材５２との間での相溶性が良好であるため、疎水性を長期的に保持することができる。
【００５７】
［第３実施形態］
図５、図６に本発明の第３実施形態を示す。図５は液晶装置の分解斜視図、図６は図５のVI-VI断面図である。尚、第１実施形態と同一構成部分については同一の符号を付して説明を省略する。
【００５８】
本実施形態は、上述した第２実施形態の変形例である。第２実施形態では、シール材５２との接合面全体に疎水性処理被膜２４ａ，２５ａを形成したが、本実施形態では、シール材５２の接合面の外周縁に対応する部位にのみに疎水性処理被膜２４ｂ，２５ｂを形成し、当該接合面の内周縁に対応する部位に接着領域２６，２７を確保するようにしたものである。
【００５９】
この場合、外周縁に対応する部位に形成する疎水性処理被膜２４ｂ，２５ｂの被膜形成領域幅Ｗ２は、シール材５２の断面幅Ｗ１等に応じて適宜設定する。尚、本実施形態では、被膜形成領域幅Ｗ２を断面幅Ｗ１の50％（Ｗ２＝(Ｗ１)／２）に設定している。
【００６０】
このように、本実施形態では、シール材５２の断面幅Ｗ１に対し、その外周縁側の被膜形成領域幅Ｗ２に疎水性処理被膜２４ｂ，２５ｂを形成したので、外部からの湿気の浸入は疎水性処理被膜２４ｂ，２５ｂにて阻止することができる。そのため、無機配向膜１６，２２の耐湿性を保証することができる。又、シール材５２と各無機配向膜１６，２２とが疎水性処理被膜２４ｂ，２５ｂを介することなく、接着領域２６，２７において直接接着されるようにしたので、シール材５２の内周縁側は無機配向膜１６，２２とシール材５２との密着性が向上し、良好な接着性を得ることができる。尚、図６においては、疎水性処理被膜２４ｂ，２５ｂの膜厚をデフォルメして記載しているが、実際の膜厚は数nm程度と極めて薄い。従って、疎水性処理被膜２４ｂ，２５ｂと接着領域２６，２７との境界に、図６に示すような大きな段差が生じることはない。
【００６１】
尚、疎水性処理被膜２４ｂ，２５ｂを形成するプロセスは、上述した第２実施形態の疎水性処理被膜２４ａ，２５ａを、疎水性処理被膜２４ｂ，２５ｂと読み換えることで適用できるため、説明を省略する。又、シール材５２と配向膜１６，２２とを接着させて硬化させるプロセスについても従来の技術を用いて行われるため説明を省略する。
【００６２】
［電子機器の実施形態］
次に、図７に示す投射型カラー表示装置の図式的断面図を参照して、上述した液晶装置をライトバルブとして用いた電子機器の一例である投射型カラー表示装置の実施形態について、その全体構成、特に光学的な構成について説明する。
【００６３】
本実施形態における投射型カラー表示装置の一例である液晶プロジェクタ１１００は、駆動回路がＴＦＴ基板１０上に搭載された液晶装置を含む液晶モジュールを３個用意し、夫々ＲＧＢ用のライトバルブ１００Ｒ、１００Ｇ及び１００Ｂとして用いたプロジェクタとして構成されている。
【００６４】
液晶プロジェクタ１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ、Ｂに分けられ、各色に対応するライトバルブ１００Ｒ、１００Ｇ及び１００Ｂに夫々導かれる。その際、特にＢ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂにより夫々変調された３原色に対応する光成分は、ダイクロイックプリズム１１１２により再度合成された後、投射レンズ１１１４を介してスクリーン１１２０にカラー画像として投射される。
【００６５】
尚、本発明は上述した各実施形態に限るものではなく、例えば配向膜は、有機配向膜であっても良く、又、配向膜の成形方法も斜方蒸着処理以外に、ラビング処理、イオンビーム処理によって形成されたものであっても良く、更に、斜方蒸着処理とラビング処理とイオンビーム処理とを適宜組み合わせて２回以上の処理で形成したものであっても良い。
【００６６】
又、疎水性処理被膜は、必ずしもＴＦＴ基板１０と対向基板２０との双方の対向面に形成する必要はなく、一方の基板１０（或いは２０）に対してのみ疎水性処理被膜を形成するようにしても良い。
【産業上の利用可能性】
【００６７】
本発明における電気光学装置は、ＴＦＴアクティブマトリクス駆動方式の液晶装置以外に、パッシブマトリックス型の液晶装置、ＴＦＤ（薄型ダイオード）をスイッチング素子として備えた液晶装置であっても良い。
【００６８】
又、電子機器は、本発明による電気光学装置を備えて実現できるものであれば、上述した液晶プロジェクタ１１００に限らず、テレビジョン受像機、ビューファインダ型或いはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等の各種の電子機器に適用することができる。
【図面の簡単な説明】
【００６９】
【図１】第１実施形態による液晶装置の平面図
【図２】同、図１のＨ−Ｈ'断面図
【図３】第２実施形態による液晶装置の分解斜視図
【図４】同、図３のIV-IV断面図
【図５】第３実施形態による液晶装置の分解斜視図
【図６】同、図５のVI-VI断面図
【図７】投射型カラー表示装置の図式的断面図
【符号の説明】
【００７０】
９ａ…画素電極、１０…ＴＦＴ基板、１０ａ…画像表示領域、１０ｂ…シール領域、１６…無機配向膜、２０，２２…対向基板、２４，２４ａ，２４ｂ，２５，２５ａ，２５ｂ…疎水性処理被膜、２６，２７…接着領域、５０…液晶、５２…シール材、１１００…液晶プロジェクタ、Ｗ１…断面幅、Ｗ２…被膜形成領域幅
【図１】
2008083325.tif 000003
【図２】
2008083325.tif 000004
【図３】
2008083325.tif 000005
【図４】
2008083325.tif 000006
【図５】
2008083325.tif 000007
【図６】
2008083325.tif 000008
【図７】
2008083325.tif 000009